( A ) 성분 의 유리 전이 온도 는 - 50 ∼ 50 ℃ 인 것 이 바람직 하 다 . 유리 전이 온도 가 - 50 ℃ 이상 이 면 , 가 보호용 수지 조성물 의 유동 성 및 점착성 이 지나치 게 높 아 지 는 것 을 억제 하 기 쉽 게 되 기 때문 에 , 형성 되 는 가보 호용 수지 필름 의 취급 성 및 박리 성 이 보다 양호 하 게 된다 . 한편 , 상기 유리 전이 온도 가 50 ℃ 이하 이 면 , 가 보호용 수지 조성물 의 유동 성 및 점착 성 을 확보 하 기 쉽 게 되 기 때문 에 , 형성 되 는 가보 호용 수지 필름 의 저온 접착성 및 피 가 공체 표면 의 요철 ( 범프 등 의 돌기 물 ) 의 매립 성 을 양호 하 게 할 수 있 다 . 이러 한 관점 에서 , ( A ) 성분 의 유리 전이 온도 는 - 40 ∼ 40 ℃ 인 것 이 보다 바람직 하 고 , - 30 ∼ 30 ℃ 인 것 이 더욱 바람직 하 다 . ( A ) 성분 의 유리 전이 온도 는 , DSC 를 이용 하 여 측정 한 중간 점 유리 전이 온도 이 다 . 구체 적 으로 는 , 승 온 속도 10 ℃/ 분 , 측정 온도 : - 80 ∼ 80 ℃ 의 조건 으로 열량 변화 를 측정 하 여 , JIS K 7121 에 준거 한 방법 에 의해서 산출 한 중간 점 유리 전이 온도 이 다 .